상기 양극 극판 및 음극 극판 의 사이 에 폴리에틸렌 ( PE ) 다공성 필름 ( 두께 : 25 ㎛) 으로 만든 세 퍼 레이터 를 삽입 하 고 권 취 , 압축 하 여 각 형 캔 에 넣 은 다음 전해액 을 주입 하 여 리튬 이 차 전지 를 제조 하 였 다 . 이 때 , 전해액 으로 는 LiPF 6 가 1 . 3 M 용해 된 에틸렌 카보 네이트 ( EC ) / 디 에 틸 카보 네이트 ( DEC ) 혼합 용액 ( 1 : 1 부 피비 ) 을 사용 하 였 다 . 상기 전해액 에 는 첨가제 로 o - TP 0 . 1 중량 %, 바이페닐 0 . 2 중량 %, 사이클 로 헥 실 벤젠 0 . 5 중량 % 가 첨가 되 었 다 .